СМАЗОЧНО-ОХЛАЖДАЮЩАЯ ТЕХНОЛОГИЧЕСКАЯ СРЕДА ДЛЯ ОБРАБОТКИ СЕРЕБРА И СЕРЕБРЯНЫХ СПЛАВОВ
LUBRICATING-COOLING PROCESS MEDIUM FOR PROCESSING SILVER AND SILVER ALLOYS

Изобретение относится к химическим веществам, а именно к смазочно-охлаждающим технологическим средам (СОТС) для обработки серебра и серебряных сплавов. Может использоваться в ювелирной и часовой промышленности, где обработка изделий часто производится с целью улучшения их внешнего вида свободными абразивами. Свободные абразивы представляют собой совокупность свободных частиц, не имеющих кинематической связи со станком и деталью.
Известна СОТС, в состав которой входит перекись водорода, поверхностно-активные вещества и вода (Авторское свидетельство СССР №657056, МПК С10М 3/04, 1970 г.).
Указанная СОТС не обеспечивает требуемое качество поверхности вследствие того, что входящая в нее перекись водорода является химически неустойчивым соединением и распадается в течение короткого времени непосредственно в СОТС, что затрудняет введение различных функциональных присадок, которые интенсивно разлагаются при взаимодействии с перекисью водорода.
Известна СОТС, содержащая, мас.%: триэтаноламин - 1; олеиновую кислоту - 0,8; остальное вода до 100 (Сакулевич Ф.Ю. Основы магнитно-абразивной обработки. Мн.: Наука и техника, 1981. - 328 с.; с.258-259).
Недостатком этого состава является, что СОТС не обладает необходимыми моющими средствами, не обеспечивает высокое качество обрабатываемой поверхности и снижает режущую способность абразивных частиц. Кроме того, входящие в ее состав компоненты трудно растворимы в воде.
10
16
Известна СОТС, содержащая: моноэтаноламиды синтетических жирных кислот фракции С-С (0,08-0,32%), триэтаноламин (0,05-0,10%), циклогексанон (0,3-0,8%), бакцид (0,2-0,3%), аммиак (0,01-0,03%), синтанол ДС-10 (0,04-0,12%) и вода остальное (Патент на изобретение РФ №2348682, МПК С10М 173/02, B23G 9/00, С10М 105/68, С10М 111/04, 2009 г.).
Указанная СОТС не обеспечивает достаточного качества обрабатываемых изделий из-за плохого смачивания поверхностей изделий и частиц свободного абразива и малоэффективна при удалении оксидной пленки с поверхности изделий.
Технический результат заключается в повышении смачивания поверхностей изделий и частиц абразива и облегчении удаления оксидной пленки с поверхности изделий, в повышении качества обработанной поверхности.
Технический результат достигается тем, что смазочно-охлаждающая технологическая среда для обработки серебра и серебряных сплавов, включающая триэтаноламин, аммиак и воду, дополнительно содержит полиэтиленгликоль-1500, борную кислоту, глицерин, при следующем соотношении компонентов, мас.%:
Полиэтиленгликоль-1500
0,45-1,5
Борная кислота
0,2-0,3
Триэтаноламин
0,1-0,15
Аммиак
0,01-0,03
Глицерин
0,12-0,15
Вода
до 100
3
Для реализации изобретения необходимы следующие вещества: полиэтиленгликоль-1500 (ТУ 2483-166-0570575587-2000), триэтаноламин (ТУ 2423-168-00203335-2007), борная кислота (100%) ГОСТ 9-92, аммиак NH (Артеменко А.И., Малеванный В.А., Тикунова И.В. Справочное руководство по химии: Справочное пособие. - М.: Высшая школа, 1990. - 303 с., ил.; с.131), глицерин ГОСТ 6824-96.
Триэтаноламин - это ингибитор коррозии; борная кислота - это антисептик, предназначается для защиты СОТС от микробиологического поражения; глицерин - это гигроскопическое вещество, увеличивающее смачивающую поверхность СОТС; аммиак очищает поверхность от загрязнений оксидного слоя; полиэтиленгликоль-1500 снижает коэффициент трения.
Заявляемую СОТС получают растворением необходимых количеств компонентов в воде при нормальном атмосферном давлении (760 мм рт.ст.) и комнатной температуре.
Для получения стабильных результатов сначала смешивают компоненты СОТС полиэтиленгликоль-1500 и аммиак, затем глицерин и борную кислоту, в заключение триэтаноламин. Перемешивание ускоряет растворение.
Приведенные в таблице результаты испытаний подтверждают, что использование предлагаемой СОТС по сравнению с известной жидкостью обеспечивает повышение качества обработанной поверхности изделий из серебра в 1,2-1,4 раза. Изобретение позволяет снизить величину шероховатости обработанной поверхности до 0,015-0,025 мкм.
Таблица
Компоненты
Содержание компонентов, мас.% и составных
1
2
3
Известный прототип
Полиэтиленгликоль
0,45
1,0
1,5
-
Борная кислота
0,2
0,25
0,3
-
Триэтаноламин
0,12
0,14
0,15
0,1
Аммиак
0,01
0,02
0,03
0,1
Глицерин
0,12
0,14
0,15
-
Моноэтаноламиды синтетических жирных кислот фракции C<sub>10</sub>-C<sub>16</sub>
-
-
-
0,15
Циклогексанон
-
-
-
0,6
Синтанол ДС-10
-
-
-
0,06
Бакцид
-
-
-
0,25
Вода
до 100
до 100
до 100
до 100
Высота неровностей (шероховатость обработки поверхностей), мкм
0,025
0,02
0,015
0,03